(57)【特許請求の範囲】
【請求項１】
ＺｒＯ２を１４質量％以上含有する耐アルカリ性ガラス繊維によって構成されたガラスロービングからなるたて糸とよこ糸を絡み織りし、目止め樹脂を含浸してなるメッシュ織物であって、
ガラスロービングが６００ｔｅｘ以上の番手を有し、目間隔が２０ｍｍ〜５０ｍｍで、目止め加工の樹脂と集束剤樹脂を合わせた樹脂の付着率が１２〜２０質量％からなり、目止め樹脂がアクリル樹脂からなり、粗骨材を含むコンクリートに使用されることを特徴とするメッシュ織物。
【請求項２】
ガラスロービングが、ＤＷＲであることを特徴とする請求項１記載のメッシュ織物。
【請求項３】
集束剤樹脂がポリエステル樹脂からなることを特徴とする請求項１又は２に記載のメッシュ織物。
【請求項４】
目止め樹脂が、浸漬、スプレー法のいずれかにより含浸してなることを特徴とする請求項１から請求項３の何れかに記載のメッシュ織物。
【請求項５】
耐アルカリ性ガラス繊維が、質量％で、ＳｉＯ２  ５４〜６５％、ＺｒＯ２  １４〜２５％、Ｌｉ２Ｏ  ０〜５％、Ｎａ２Ｏ  １０〜１７％、Ｋ２Ｏ  ０〜８％、ＲＯ（但し、Ｒは、Ｍｇ、Ｃａ、Ｓｒ、Ｂａ、Ｚｎを表す）  ０〜１０％、ＴｉＯ２  ０〜７％、Ａｌ２Ｏ３  ０〜２％であり、２５００〜５０００ｔｅｘの番手であることを特徴とする請求項１から請求項４の何れかに記載のメッシュ織物。
【発明の詳細な説明】
【０００１】
【発明の属する技術分野】
本発明は、各種セメント製品や建物の外壁等に使用されるモルタルのクラックを防止するために用いられるメッシュ織物に関するものである。
【０００２】
【従来の技術】
セメント製品や建物の外壁等に使用されるモルタルは、乾燥収縮することによってクラックが発生しやすく、このようなクラックを長期間に亘って放置すると、徐々に製品の表面から裏面まで拡大し、その一方から水が浸入して漏水したり、セメント製品や建物の外壁等に使用されるモルタルが劣化しやすくなるため好ましくない。
【０００３】
そのため従来よりセメント製品や建物の外壁等に使用されるモルタル中にガラス繊維からなるメッシュ織物を埋設し、これによってクラックの拡大を防止することが試みられている。
【０００４】
通常、この種のメッシュ織物を作製するには、先ず織機を用いてたて糸を一定間隔で製糸した後、よこ糸を一定間隔で打ち込み、メッシュ状の生織物を製造する。次いで、この生織物に溶剤に溶かした熱硬化性樹脂あるいは樹脂エマルジョンを塗布してから乾燥固化し、目止めすることによって作製される。
【０００５】
【発明が解決しようとする課題】
ところで上記したメッシュ織物は、目間隔が小さいため、粗骨材を含むコンクリートに使用する場合には、粗骨材がメッシュ織物の目を通らないので、均質なコンクリートが得られず、また、たて糸やよこ糸には、ストランド番手が３１０ｔｅｘ以下のヤーンが使われているため、引張強度が小さく、クラックの防止だけでなく、補強効果も期待されるようなセメント製品や建物の外壁等に使用されるモルタルに埋設しても大きな補強効果が得られないという問題点を有していた。
【０００６】
本発明は、上記事情に鑑みなされたものであり、粗骨材を含むコンクリートに使用しても均質なコンクリートを得ることができ、セメント製品や建物の外壁等に使用されるモルタルに埋設しても大きな補強効果が得られるメッシュ織物を提供することを目的とする。
【０００７】
【課題を解決するための手段】
本発明者は、上記目的を達成すべく種々の実験を繰り返した結果、耐アルカリ性に優れたガラスロービングをたて糸とよこ糸に使用し、目間隔を大きくして絡み織りし、樹脂の付着率を高くすることによって、セメント埋設時の作業性に優れ、粗骨材を含むコンクリートに使用しても均質なコンクリートを得ることができ、セメント製品や建物の外壁等に使用されるモルタルに埋設しても大きな補強効果が得られることを見出し、本発明を提案するに到った。
【０００８】
すなわち、本発明のメッシュ織物は、ＺｒＯ２を１４質量％以上含有する耐アルカリ性ガラス繊維によって構成されたガラスロービングからなるたて糸とよこ糸を絡み織りし、目止め樹脂を含浸してなるメッシュ織物であって、
ガラスロービングが６００ｔｅｘ以上の番手を有し、目間隔が２０ｍｍ〜５０ｍｍで、目止め加工の樹脂と集束剤樹脂を合わせた樹脂の付着率が１２〜２０質量％からなり、目止め樹脂がアクリル樹脂からなり、粗骨材を含むコンクリートに使用されることを特徴とする。
【０００９】
【作用】
本発明のメッシュ織物は、ＺｒＯ2を１４質量％以上含有する耐アルカリ性ガラス繊維によって構成されたガラスロービングからなるたて糸とよこ糸を絡み織りし、樹脂が含浸してなるため、セメント中のアルカリ性物質がガラス繊維に接触しても、ガラス繊維が浸食されにくく、長期間に亘ってセメント製品や建物の外壁等に使用されるモルタルのクラック防止効果を維持できる。
【００１０】
本発明で使用する耐アルカリ性ガラス繊維に適した組成は、質量％で、ＳｉＯ2  ５４〜６５％、ＺｒＯ2  １４〜２５％、Ｌｉ2Ｏ  ０〜５％、Ｎａ2Ｏ  １０〜１７％、Ｋ2Ｏ  ０〜８％、ＲＯ（但し、Ｒは、Ｍｇ、Ｃａ、Ｓｒ、Ｂａ、Ｚｎを表す）  ０〜１０％、ＴｉＯ2  ０〜７％、Ａｌ2Ｏ3  ０〜２％であり、より好ましくは、質量百分率で、ＳｉＯ2  ５７〜６４％、ＺｒＯ2  １８〜２４％、Ｌｉ2Ｏ  ０．５〜３％、Ｎａ2Ｏ  １１〜１５％、Ｋ2Ｏ  １〜５％、ＲＯ（ただし、Ｒは、Ｍｇ、Ｃａ、Ｓｒ、Ｂａ、Ｚｎを表す）２〜８％、ＴｉＯ2  ０．５〜５％、Ａｌ2Ｏ3  ０〜１％である。
【００１１】
ガラスロービングが、６００ｔｅｘ以上、好ましくは２５００〜５０００ｔｅｘの番手を有するため、セメント製品や建物の外壁等に使用されるモルタルに埋設しても大きな補強効果が得られる。すなわち、たて糸とよこ糸に６００ｔｅｘ以上の番手を有するガラスロービングを使用したメッシュ織物を埋設したセメント製品は高い引張強度を示す。
【００１２】
また、本発明に使用するガラス繊維は、生産性、コスト及び製織時の加工性から、ＤＷＲ（ダイレクトワインディングロービング）の形態とすることが望ましい。
【００１３】
また、本発明のメッシュ織物は、目間隔が１８ｍｍ以上、好ましくは２０〜５０ｍｍであるため、粗骨材を含むコンクリートに使用しても均質なコンクリートを得ることができる。すなわち、目間隔が２０ｍｍ以上であると、粗骨材がメッシュ織物の目を通りぬけることができ、メッシュ織物の界面でコンクリートが剥離することがないからである。
【００１４】
本発明のメッシュ織物は、樹脂の付着率が１２〜２０質量％であるため、目ズレしにくく、腰があり、セメント製品の成形時の作業性に優れる。すなわち、樹脂の付着率が１２質量％よりも少ないと、目ズレしやすく、腰が無く、セメント製品の成型時の作業性が悪く、２０質量％よりも多いと、製品コストが高くなるからである。
【００１５】
尚、ガラス繊維は、紡糸時に集束剤で表面処理されるが、本発明における樹脂の付着率は、目止め加工のための樹脂と集束剤樹脂を合わせた樹脂量、すなわち最終的にメッシュ織物に付着した樹脂の量から求めたものである。
【００１６】
目止め加工のための樹脂は、適当な手段、例えば、浸漬、スプレー法などによってメッシュ織物に含浸され、樹脂としては、ポリエステル樹脂、メラミン樹脂、ビニルエステル樹脂、エチレン−酢酸ビニル樹脂、アクリル樹脂が使用可能であるが、アクリル樹脂であると、耐アルカリ性に優れ、メッシュ織物の腰が強くなるため好ましい。
【００１７】
集束剤樹脂は、ポリエステル樹脂であると、メッシュ状の生織物を作製する際に、毛羽立ちにくいため好ましい。
【００１８】
【発明の実施の形態】
以下、本発明のメッシュ織物を実施例に基づいて詳細に説明する。
【００１９】
表１に本発明のメッシュ織物（試料Ｎｏ．１〜３）を、表２に比較例のメッシュ織物（試料Ｎｏ．４〜６）を示すものである。
【００２０】
【表１】
0004406809.tif 000002
【００２１】
【表２】
0004406809.tif 000003
【００２２】
表１、２のメッシュ織物は、次のようにして作製した。
【００２３】
まず、耐アルカリ性ガラス繊維（ＳｉＯ2  ６１．０質量％、ＺｒＯ2  １９．５質量％、Ｌｉ2Ｏ  １．５質量％、Ｎａ2Ｏ  １２．３質量％、Ｋ2Ｏ  ２．６質量％、ＣａＯ  ０．５質量％、ＴｉＯ2  ２．６質量％）の表面に、集束剤を塗布した後、表１、２に示す番手になるようにたて糸とよこ糸を作製した。尚、実施例Ｎｏ１〜３及び比較例Ｎｏ．６では、ポリエステル樹脂を含む集束剤を使用し、その付着率が０．５質量％となるようにガラス繊維表面に塗布した。また、比較例Ｎｏ．４及び５では、澱粉、潤滑剤、柔軟剤を含む集束剤を使用し、その付着率が１質量％となるようにガラス繊維表面に塗布した。
【００２４】
次いで、たて糸とよこ糸を表１、２に示す目間隔になるように絡み織りし、浸漬法によって、アクリル樹脂を塗布し、乾燥固化することによってメッシュ織物を作製した。尚、アクリル樹脂は、集束剤樹脂と合わせた樹脂付着率が、表１、２になるように塗布量を調節した。
【００２５】
メッシュ織物の目ズレは、メッシュ織物をメッシュ織物面内で左右に手で軽く引っ張った後、目視によって目がずれているかどうかで評価した。
【００２６】
また、メッシュ織物によるセメント製品の補強効果は、セメント製品の曲げ強度によって評価した。この曲げ強度は、メッシュ織物を使用して作製した試験体の型枠面を下にし、支点間距離２００ｍｍ、載荷速度２ｍｍ／分の条件で３点曲げ試験をして測定した。尚、曲げ強度に使用した試験体は、普通ポルトランドセメント１００質量部と珪砂５号３００質量部を混練し作製したモルタルを２５０×５０×２０ｍｍの型枠に２ｍｍの厚みになるように流し込んだ後、その上に２５０×５０ｍｍの大きさに切断したメッシュ織物を置き、さらに厚さが２０ｍｍになるように上記したモルタルを流し込み、その後、２０℃、６０％ＲＨの条件下で２８日間養生することによって作製した。
【００２７】
表１に示すように、実施例であるＮｏ．１〜３は、たて糸とよこ糸の番手が６００ｔｅｘ以上で、目間隔が２０ｍｍで、さらに樹脂の付着率は、１２質量％以上であるため、目ズレが無く、腰があり、セメント製品の成形時の作業性に優れ、曲げ強度が高く、粗骨材を含むコンクリートは、埋設したメッシュ織物の面に対して垂直な面で割ったときに、メッシュ織物の面で剥離して割れないことから、均質であり、粗骨材がメッシュ織物の目を通り抜けたものと思われる。
【００２８】
それに対して、表２に示すように、比較例Ｎｏ．４は、たて糸とよこ糸の番手が６００ｔｅｘよりも小さく、樹脂の付着率が５質量％であるため、曲げ強度が低く、目ズレがあった。比較例Ｎｏ．５は、たて糸とよこ糸の番手が６００ｔｅｘよりも小さく、目間隔が１０ｍｍと小さいため、曲げ強度が低く、粗骨材を含むコンクリートは、埋設したメッシュ織物の面に対して垂直な面で割ったときに、メッシュ織物の面で剥離して割れたことから、不均質であり、粗骨材がメッシュ織物の目を通り抜けることができなかったものと思われる。また、比較例Ｎｏ．６は、樹脂の付着率が５質量％であるため、目ズレがあった。
【００２９】
【発明の効果】
以上のように本発明のメッシュ織物は、粗骨材を含むコンクリートに使用しても均質なコンクリートを得ることができ、セメント製品や建物の外壁等に使用されるモルタルに埋設しても大きな補強効果が得られるため、各種セメント製品や建物の外壁等に使用されるモルタルに埋設して使用すると好適である。